(57)【要約】【課題】  フィルムの透過率低下や寸法精度に悪影響を及ぼすことなく、着色画素の剥れや表面荒れの発生しない方法等を提供する。【解決手段】  第一のキャリア基板上に第一のプラスチックフィルム基板を固定する貼り合せ工程と、第一のプラスチックフィルム基板上に着色画素を形成するカラーフィルタ形成工程と、パターン形成工程を経た第一のプラスチックフィルム基板と有機ＥＬ素子の形成された第二のプラスチックフィルム基板を貼り合せるモジュール化工程と、有機ＥＬモジュールと第一のキャリア基板の剥離を行う剥離工程とを含む有機ＥＬ表示装置の製造方法において、着色組成物が顔料、光重合開始剤、重合性モノマー、樹脂、溶剤およびエポキシ化合物を含有し、重合性モノマーがカルボキシル基を含有しており、カラーフィルタ形成工程の焼成工程が１２０乃至１９０℃である。【選択図】図１
2017026796.tif 000002
【特許請求の範囲】
【請求項１】
少なくとも、第一のキャリア基板上に、粘着剤を用いて第一のプラスチックフィルム基板を固定する貼り合せ工程と、前記第一のキャリア基板上に固定された第一のプラスチックフィルム基板上にフォトリソグラフィー法により着色画素を形成するカラーフィルタ形成工程と、前記パターン形成工程を経た第一のキャリア基板上に固定された第一のプラスチックフィルム基板と、第二のキャリア基板上に固定されており、有機ＥＬ素子の形成された第二のプラスチックフィルム基板と封止剤を用いて貼り合せて有機ＥＬモジュールを形成するモジュール化工程と、前記有機ＥＬモジュールと前記第一のキャリア基板の剥離を行う剥離工程と、を含む有機ＥＬ表示装置の製造方法において、カラーフィルタ形成工程における着色画素形成に用いる着色組成物が、少なくとも（Ａ）顔料、（Ｂ）光重合開始剤、（Ｃ）重合性モノマー、（Ｄ）樹脂、（Ｅ）溶剤および（Ｆ）エポキシ化合物を含有し、前記（Ｃ）重合性モノマーがカルボキシル基を含有しており、且つ、カラーフィルタ形成工程における焼成工程が１２０℃以上１９０℃以下であることを特徴とする有機ＥＬ表示装置用カラーフィルタの製造方法。
【請求項２】
前記カラーフィルタ形成工程が、ブラックマトリックスの形成を含むことを特徴とする請求項１に記載の有機ＥＬ表示装置用カラーフィルタの製造方法。
【請求項３】
前記第一のプラスチックフィルム基板として、ポリエチレン−２，６−ナフタレート（ＰＥＮ）を用いることを特徴とする請求項１または２に記載の有機ＥＬ表示装置用カラーフィルタの製造方法。
【請求項４】
請求項１から３の何れかに記載の製造方法で製造されたことを特徴とする有機ＥＬ表示装置用カラーフィルタ。
【請求項５】
請求項４に記載の有機ＥＬ表示装置用カラーフィルタを用いたことを特徴とする有機ＥＬ表示装置。
【発明の詳細な説明】
【技術分野】
【０００１】
本発明は、有機エレクトロルミネッセンス（有機ＥＬ）表示装置に用いられるカラーフィルタ、およびそれを用いた有機ＥＬ表示装置の製造方法に関するものであり、更に詳しくは、有機ＥＬ表示装置に用いられるプラスチックフィルム基板上に形成されたカラーフィルタ、およびそれを用いた有機ＥＬ表示装置の製造方法に関するものである。
【背景技術】
【０００２】
従来、液晶表示装置や有機ＥＬ表示装置などのフラットパネルディスプレイにおいて、カラー表示のために、透明ガラス基板上に形成された複数の矩形画素に区分する樹脂分散型ブラックマトリクス（樹脂ＢＭ）と、前記矩形画素上に形成された複数色の着色画素を具備したカラーフィルタが用いられてきた。前記複数の着色画素として、一般的に赤・緑・青の三色が用いられるが、輝度調整や色域拡大の観点から透明画素や黄色画素を併せて用いても良い。
【０００３】
近年、携帯電話機や携帯情報端末などの電子機器において、自発光素子である有機ＥＬの開発・量産化が進み、カラーフィルタにおいても従来の透明ガラス基板から透明プラスチックフィルム基板への置換えが検討されている。これは、現在の主流である液晶表示装置では困難であった更なる薄型・軽量化や曲面表示の要求に対応するためである。前記透明プラスチックフィルム基板としては、ポリエチレンテレフタラート（ＰＥＴ）、ポリエチレンナフタレート（ＰＥＮ）、ポリイミド（ＰＩ）およびシクロオレフィンポリマー（ＣＯＰ）等が挙げられる。
【０００４】
従来、カラーフィルタを製造する際は、透明な樹脂中に顔料を、光開始剤、重合性モノマー、と共に適当な溶剤に分散させた着色組成物を透明ガラス基板上に塗布製膜して着色層を形成し、着色層をパターン露光、現像、焼成することで一色の画素を形成する工程を各色毎に繰り返し行って着色画素を形成するフォトリソグラフィー法が用いられる。通常、透明ガラス基板上にカラーフィルタを形成する際の焼成工程は、２００℃以上で行われる。カラーフィルタに透明プラスチックフィルム基板を用いる場合、２００℃以上の焼成工程を複数回実施することによりオリゴマー析出による透過率の低下やヘイズの上昇、更には熱収縮による寸法精度が悪化するという問題があった。
【０００５】
一方、フィルムの耐熱性を考慮して樹脂ＢＭおよび着色画素の焼成温度を下げると、次工程の着色画素形成時に、着色組成物中の溶剤によって着色画素の剥がれや表面荒れといった問題が発生する。
【０００６】
前記問題点を解決するため、例えば特許文献１ではエポキシ基を含有するアルカリ可溶性樹脂と硬化剤としてアミン化合物を含有する着色組成物を用いることにより低温での硬化性を上げる手法が提案されている。しかし、着色組成物中にアミン化合物を添加することにより、カラーフィルタとしての透過率を低下させる恐れがある。また、特許文献２においてはオキセタン化合物と光・熱重合開始剤として過酸化物骨格を持つベンゾフェノン系化合物を用いることにより、低温で硬化させる手法を提案している。しかし、プラスチックフィルム基板においてオリゴマー析出や熱収縮による寸法精度悪化が発生しない焼成温度では硬化性が不十分となる恐れがある。
【先行技術文献】
【特許文献】
【０００７】
【特許文献１】特開２０１２−８８４５７号公報
【特許文献２】特開２００３−２５５５３１号公報
【発明の概要】
【発明が解決しようとする課題】
【０００８】
本発明の目的は、有機ＥＬ表示装置に用いられるプラスチックフィルム基板上に形成されたカラーフィルタの製造方法、およびその製造方法にて製造されたカラーフィルタ、更に其カラーフィルタを用いた有機ＥＬ表示装置の製造方法を提供することである。
【課題を解決するための手段】
【０００９】
本発明は、上記事情に鑑みてなされたものであり、有機ＥＬ表示装置に用いられるプラスチックフィルム基板上に形成されたカラーフィルタにおいて、フィルムの透過率低下や寸法精度に悪影響を及ぼすことなく、着色画素の剥れや表面荒れの発生しないカラーフィルタの製造方法を提供することである。また、その製造方法を用いて製造されるカラーフィルタを用いた有機ＥＬ表示装置を提供することである。
【００１０】
本発明の目的は、上記の課題を解決するために、以下の構成を採用した。
【００１１】
請求項１に係る第１の発明の一態様は、少なくとも、第一のキャリア基板上に、粘着剤を用いて第一のプラスチックフィルム基板を固定する貼り合せ工程と、前記第一のキャリア基板上に固定された第一のプラスチックフィルム基板上にフォトリソグラフィー法により着色画素を形成するカラーフィルタ形成工程と、前記パターン形成工程を経た第一のキャリア基板上に固定された第一のプラスチックフィルム基板と、第二のキャリア基板上に固定されており、有機ＥＬ素子の形成された第二のプラスチックフィルム基板と封止剤を用いて貼り合せて有機ＥＬモジュールを形成するモジュール化工程と、前記有機ＥＬモジュールと前記第一のキャリア基板の剥離を行う剥離工程と、を含む有機ＥＬ表示装置の製造方法において、カラーフィルタ形成工程における着色画素形成に用いる着色組成物が、少なくとも（Ａ）顔料、（Ｂ）光重合開始剤、（Ｃ）重合性モノマー、（Ｄ）樹脂、（Ｅ）溶剤および（Ｆ）エポキシ化合物を含有し、前記（Ｃ）重合性モノマーの少なくとも一つがカルボキシル基を含有しており、且つ、カラーフィルタ形成工程における焼成工程が１２０℃以上１９０℃以下であることを特徴とする有機ＥＬ表示装置用カラーフィルタの製造方法である。
【００１２】
請求項２に係る第２の発明の一態様は、前記カラーフィルタ形成工程が、ブラックマトリックスの形成を含むことを特徴とする請求項１に記載の有機ＥＬ表示装置用カラーフィルタの製造方法である。
【００１３】
請求項３に係る第３の発明の一態様は、第一のプラスチックフィルム基板として、ポリエチレンナフタレート（ＰＥＮ）を用いることを特徴とする請求項１または２に記載の有機ＥＬ表示装置用カラーフィルタの製造方法である。
【００１４】
請求項４に係る第４の発明の一態様は、請求項１から３の何れかに記載の製造方法で製造されたことを特徴とする有機ＥＬ表示装置用カラーフィルタである。
【００１５】
請求項５に係る第５の発明の一態様は、請求項４に記載の有機ＥＬ表示装置用カラーフィルタを用いたことを特徴とする有機ＥＬ表示装置である。
【発明の効果】
【００１６】
本発明により、フィルムの透過率低下や寸法精度に悪影響を及ぼすことなく、着色画素の剥れや表面荒れの発生しないカラーフィルタの製造方法を提供することが可能になったものである。
【図面の簡単な説明】
【００１７】
【図１】本発明の有機ＥＬ表示装置の製造方法を示す工程図である。
【発明を実施するための形態】
【００１８】
図１は、本発明の有機ＥＬ表示装置の製造方法を示す工程図の一例である。本発明の有機ＥＬ表示装置に用いられるプラスチックフィルム基板上に形成されたカラーフィルタの製造方法は、少なくとも、第一のキャリア基板上に、粘着剤を用いて第一のプラスチックフィルム基板を固定する貼り合せ工程と、前記第一のキャリア基板上に固定された第一のプラスチックフィルム基板上にフォトリソグラフィー法により着色画素を形成するカラーフィルタ形成工程と、前記パターン形成工程を経た第一のキャリア基板上に固定された第一のプラスチックフィルム基板と、第二のキャリア基板上に固定されており、有機ＥＬ素子の形成された第二のプラスチックフィルム基板と封止剤を用いて貼り合せて有機ＥＬモジュールを形成するモジュール化工程と、前記有機ＥＬモジュールと前記第一のキャリア基板の剥離を行う剥離工程からなる。
【００１９】
［（Ｉ）貼り合せ工程］
貼り合せ工程とは、第一のキャリア基板上に、粘着剤を介して第一のプラスチックフィルム基板を固定させる工程であり、前記第一のプラスチックフィルム基板を前記第一のキャリア基板と貼り合せることにより、従来の透明ガラス基板上にカラーフィルタを形成する設備と用いてプラスチックフィルム基板上にカラーフィルタを形成することが可能となる。
【００２０】
前記第一のキャリア基板としては、可視光に対してある程度の透過率を有するものが好ましく、より好ましくは８０％以上の透過率を有するものを用いることができる。更には、熱処理による変化が小さいものが好ましく、透明ガラス基板が好適に使用される。
【００２１】
前記第一のプラスチックフィルム基板としては、可とう性を持ち、後工程で不具合の生じない限り、材料、大きさ、構造等について特に制限はなく、目的に応じて適宜選択することができる。前記第一のプラスチックフィルム基板としては、ポリエチレンテレフタラート（ＰＥＴ）、ポリエチレンナフタレート（ＰＥＮ）、ポリイミド（ＰＩ）およびシクロオレフィンポリマー（ＣＯＰ）等が挙げられる。これらの中でも、透明性が高く、熱による収縮やオリゴマー析出を抑えられる点から、表面に有機層形成を行ったポリエチレンナフタレート（ＰＥＮ）が特に好ましい。
【００２２】
前記粘着剤としては、カラーフィルタ形成工程で剥がれが発生せず、モジュール化後の剥離工程で剥離可能なものであれば特に制限はない。粘着方式として熱圧着、熱硬化、光硬化の何れでもよく、性状としては液状でもシート状でも良い。
【００２３】
粘着剤として、アクリル系、ウレタン系、シリコーン系等の粘着剤がありカラーフィルタ形成工程に耐えうるものであれば特に制限はないが、透明性・耐熱性・耐溶剤性等の観点からアクリル系粘着剤が好適に用いられる。
【００２４】
前記第一のキャリア基板と第一のプラスチックフィルム基板を、粘着剤を介して貼り合わせる方法としては、特に制限はなく、目的に応じて適宜選択することが出来る。第一のプラスチックフィルム基板とシート状粘着剤を、ロールラミネーターを用いて貼り合せた後、前記シート状粘着剤を貼り合わせた第一のプラスチックフィルム基板を、前記第一のキャリア基板と再度ロールラミネーターにて貼り合せを行っても良い。また、前記第一のキャリアガラス上に液状粘着剤を塗布した後、第一のプラスチックフィルム基板とロールラミネーターを用いて貼り合せを行ってもよい。
【００２５】
前記第一のキャリア基板と第一のプラスチックフィルム基板を、粘着剤を介して貼り合わせた基板に加熱処理を行うことにより、カラーフィルタ形成工程での寸法精度を安定化することができる。加熱処理温度としては、カラーフィルタ形成工程における焼成工程よりも高くことが好ましい。
【００２６】
［（ＩＩ）カラーフィルタ形成工程］
本発明のカラーフィルタ基板は、第一のプラスチックフィルム基板上に、一般的には遮光層であるブラックマトリックスおよび複数の着色画素からなる着色画素層を有する。この場合の遮光層は必須ではない。複数の着色画素としては赤・緑・青（ＲＧＢ）や黄・マゼンダ・シアン（ＹＭＣ）の組合せ、その混合系のほか、輝度調整のための透明画素を適用することができる。着色画素上に、平坦化等のためにオーバーコート層を形成しても良い。
【００２７】
第一のプラスチックフィルム基板上への遮光層及び着色画素の製造方法は、公知のインクジェット法、印刷法、フォトレジスト法、エッチング法など何れの方法で作製しても構わない。しかし、高精細、分光特性の制御性及び再現性等を考慮すれば、透明な樹脂中に顔料を、光開始剤、重合性モノマーと共に適当な溶剤に分散させた着色組成物を透明基板上に塗布製膜して遮光層及び着色層を形成し、パターン露光、現像することで一色の画素を形成する工程を各色毎に繰り返し行い着色画素を形成するフォトレジスト法が好ましい。
【００２８】
本発明のカラーフィルタ基板が備える画素を構成するブラックマトリックス及び着色画素は、感光性着色組成物を調製してフォトリソ法により形成する場合は例えば以下の方法に従う。着色剤となる顔料を透明な樹脂中に光開始剤、重合性モノマーと共に適当な溶剤に分散させる。分散させる方法はミルベース、３本ロール、ジェットミル等様々な方法があり特に限定されるものではない。
【００２９】
本発明のカラーフィルタ基板の着色画素を形成する着色組成物に用いることのできる有機顔料の具体例を、カラーインデックス番号で示す。
【００３０】
遮光層を形成するための黒色着色組成物には、カーボンが一般的に用いられる。市販のカーボンブラックとしては、例えば、＃２６０、＃２５、＃３０、＃３２、＃３３、＃４０、＃４４、＃４５、＃４５Ｌ、＃４７、＃５０、＃５２、ＭＡ７、ＭＡ８、ＭＡ１１、ＭＡ１００、ＭＡ１００Ｒ、ＭＡ１００Ｓ、ＭＡ２３０（以上、三菱化学社製）、Ｐｒｉｎｔｅｘ  Ｌ、Ｐｒｉｎｔｅｘ  Ｐ、Ｐｒｉｎｔｅｘ  ３０、Ｐｒｉｎｔｅｘ  ３５、Ｐｒｉｎｔｅｘ  ４０、Ｐｒｉｎｔｅｘ  ４５、Ｐｒｉｎｔｅｘ  ５５、Ｐｒｉｎｔｅｘ  ６０、Ｐｒｉｎｔｅｘ  ３００、Ｐｒｉｎｔｅｘ  ３５０、Ｓｐｅｃｉａｌ  Ｂｌａｃｋ  ４、Ｓｐｅｃｉａｌ  Ｂｌａｃｋ  ３５０、Ｓｐｅｃｉａｌ  Ｂｌａｃｋ  ５５０（以上、ＤＥＧＵＳＳＡ社製）等のカーボンブラック単体の他、ＭＨＩブラック＃２０１、＃２２０、＃２７３（以上、御国色素社製）といったカーボンブラック分散体を用いることができる。カーボンブラックは、１種を単独で使用しても、２種以上を混合して使用してもよい。本発明に用いられるカーボンブラックの平均一次粒子径は１０ｎｍ以上５００ｎｍ以下であることが好ましく、より好ましくは１０ｎｍ以上３００ｎｍ以下である。
【００３１】
カーボンブラックの平均一次粒子径が１０ｎｍより小さいと高濃度で分散させることが困難であるために経時安定性の良好な感光性黒色組成物が得られ難く、５００ｎｍより大きいカーボンブラックを用いると黒度が落ちるために、十分な黒度を持たせるためには感光性導電材料中のカーボンブラック比率が多くなり、パターン加工性に悪影響を及ぼす。
【００３２】
本発明に用いられるカーボン以外の黒色顔料としては、例えば、アニリンブラック、ペリレン系黒色顔料が使用でき、具体的にはＣ．Ｉ．Ｐｉｇｍｅｎｔ  Ｂｌａｃｋ  １、６、７、１２、２０、３１、３２等の黒色顔料を用いることができる他、少なくとも２種類以上の顔料の混合による疑似黒色顔料混合物は、遮光性を有する擬似黒色混合物を使用することも可能である。
【００３３】
赤色画素を形成するための赤色着色組成物には、例えばＣ．Ｉ．Ｐｉｇｍｅｎｔ  Ｒｅｄ  ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４２、２４６、２５４、２５５、２６４、２６９、２７２、２７９等の赤色顔料を用いることができる。赤色着色組成物には、黄色顔料、橙色顔料を併用することができる。
【００３４】
黄色顔料としてはＣ．Ｉ．Ｐｉｇｍｅｎｔ  Ｙｅｌｌｏｗ  １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４４、１４６、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００３５】
橙色顔料としてはＣ．Ｉ．Ｐｉｇｍｅｎｔ  Ｏｒａｎｇｅ  ３６、４３、５１、５５、５９、６１、７１、７３等が挙げられる。
【００３６】
緑色画素を形成するための緑色着色組成物には、Ｃ．Ｉ．Ｐｉｇｍｅｎｔ  Ｇｒｅｅｎ
７、３６、５８等の緑色顔料を用いることができる。緑色着色組成物には赤色着色組成物と同様の黄色顔料を併用することができる。
【００３７】
青色画素を形成するための青色着色組成物には本発明のＣ．Ｉ．Ｐｉｇｍｅｎｔ  Ｂｌｕｅ  １５：３、１５：４の青色顔料、Ｃ．Ｉ．Ｐｉｇｍｅｎｔ  Ｖｉｏｌｅｔ  ２３の紫色顔料の他、適宜他の顔料を組み合わせて用いることもできる。
【００３８】
また、上記有機顔料と組み合わせて、彩度と明度のバランスを取りつつ良好な塗布性、感度、現像性等を確保するために、耐液晶性を低下させない範囲内で無機顔料を組み合わせて用いることも可能である。無機顔料としては、黄色鉛、亜鉛黄、べんがら（赤色酸化鉄（ＩＩＩ））、カドミウム赤、群青、紺青、酸化クロム緑、コバルト緑等の金属酸化物粉、金属硫化物粉、金属粉等が挙げられる。さらに、調色のため、耐液晶性、耐熱性を低下させない範囲内で染料を含有させることができる。
【００３９】
本発明において、紫外線による光硬化を行うために光重合開始剤が添加される。光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン等のアセトフェノン系化合物、ベンゾイン、ベンゾインメチルエーテル、ベンゾ
インエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’，４，４’−テトラ（ｔ−ブチルパーオキシカルボニル）ベンゾフェノン等のベンゾフェノン系化合物、チオキサントン、２−クロルチオキサントン、２−メチルチオキサントン、イソプロピルチオキサントン、２，４−ジイソプロピルチオキサントン、２，４−ジエチルチオキサントン等のチオキサントン系化合物、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系化合物、１，２−オクタンジオン，１−〔４−（フェニルチオ）−，２−（Ｏ−ベンゾイルオキシム）〕、Ｏ−（アセチル）−Ｎ−（１−フェニル−２−オキソ−２−（４’−メトキシ−ナフチル）エチリデン）ヒドロキシルアミン等のオキシムエステル系化合物、ビス（２，４，６−トリメチルベンゾイル）フェニルホスフィンオキサイド、２，４，６−トリメチルベンゾイルジフェニルホスフィンオキサイド等のホスフィン系化合物、９，１０−フェナンスレンキノン、カンファーキノン、エチルアントラキノン等のキノン系化合物、ボレート系化合物、カルバゾール系化合物、イミダゾール系化合物、チタノセン系化合物等が用いられる。これらの光重合開始剤は１種または２種以上混合して用いることができる。
【００４０】
光重合開始剤の使用量は、着色組成物の全固形分量を基準として０．５〜５０重量％が好ましく、より好ましくは３〜３０重量％である。
【００４１】
さらに、増感剤として、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン、４，４’−ビス（ジエチルアミノ）ベンゾフェノン、４，４’−ビス（エチルメチルアミノ）ベンゾフェノン等のアミン系化合物を併用することもできる。これらの増感剤は１種または２種以上混合して用いることができる。
【００４２】
増感剤の使用量は、光重合開始剤と増感剤の合計量を基準として０．５〜６０重量％が好ましく、より好ましくは３〜４０重量％である。
【００４３】
本発明において、紫外線による硬化成分として（メタ）アクリル基を含有する重合性モノマーを含む。
【００４４】
本発明に使用できる重合性モノマー（オリゴマー）としては、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ジエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、カプロラクトン変性ジペンタエリスリトールヘキサアクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられる。これらは、単独でまたは２種類以上混合して用いることができる。
【００４５】
本発明に使用するカルボキシル基含有多官能重合性モノマーとしては、Ｍ−５３００、Ｍ−５４００、Ｍ−５１０、Ｍ−５２０（以上、東亞合成社製）、ＵＳ−ＴＤ−１２Ｐ（大阪有機化学社製）、ＮＫエステルＡ−ＳＡ（新中村化学社製）等が挙げられる。重合性モノマーにカルボキシル基を含有することにより、フォトレジストとしての現像特性を維持しつつ、エポキシ化合物の硬化剤として作用する。
【００４６】
重合性モノマーの添加量としては塗布性、現像適正を損なわない範囲で多い方が好ましく、着色組成物の全固形分量を基準として、１０重量％〜８０重量％程度、さらに好ましくは２０重量％〜７０重量％程度である。この範囲より添加量が少ないと架橋性が不足し耐液晶性が悪化、この範囲より添加量が多いと着色組成物の塗布時にムラ、ピンホールが発生しやすくなり塗布性が著しく悪化、あるいは現像液溶解性が著しく低下し現像適性が不良となってしまう。
【００４７】
本発明の着色組成物に用いる樹脂としては、可視光領域の４００〜７００ｎｍの全波長領域において透過率が好ましくは８０％以上、より好ましくは９５％以上の樹脂である。透明樹脂には、熱可塑性樹脂、熱硬化性樹脂、および感光性樹脂が含まれる。透明樹脂には、必要に応じて、その前駆体である、放射線照射により硬化して透明樹脂を生成するモノマーもしくはオリゴマーを単独で、または２種以上混合して用いることができる。
【００４８】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００４９】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
【００５０】
本発明の着色組成物は、溶剤を含有することができる。溶剤としては、例えばシクロヘ
キサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。
【００５１】
本発明において、熱焼成による硬化成分としてエポキシ化合物を使用する。本発明に使用できるエポキシ樹脂としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル、２，２−ビス（ヒドロキシメチル）−１−ブタノールの１，２−エポキシ−４−（２−オキシラニル）シクロヘキサン付加物等がある。これらについても、単独あるいは２種類以上混合して使用することができる。
【００５２】
さらに、着色組成物には、連鎖移動剤としての働きをする多官能チオールを含有させることができる。多官能チオールの使用量は、着色組成物の全固形分量を基準として０．１〜３０重量％が好ましく、より好ましくは１〜２０重量％である。０．１質量％未満では多官能チオールの添加効果が不充分であり、３０質量％を越えると感度が高すぎて逆に解像度が低下する。
【００５３】
多官能チオールは、チオール基を２個以上有する化合物であればよく、例えば、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン等が挙げられる。これらの多官能チオールは、１種または２種以上混合して用いることができる。
【００５４】
本発明の着色組成物としては、シランカップリング剤やレベリング剤を必要に応じて含有することができる。
【００５５】
本発明のカラーフィルタの製造方法としては、前記第一のキャリア基板と第一のプラスチックフィルム基板を、粘着剤を介して貼り合わせた基板上に、上述の感光性着色組成物を塗布する。塗布する手段としては公知の方法を使用することができる。通常、スピンコート、ディップコート、ダイコートなどが用いられるが、基板上に均一な膜厚で塗布可能な方法ならばこれらに限定されるものではない。プリベークを行う場合は５０〜１２０℃で１〜２０分ほどすることが好ましい。塗布膜厚は任意であるが、分光透過率などを考慮すると通常はプリベーク後の膜厚で２〜３．５μｍ程度である。感光性着色組成物を塗布し着色層を形成した基板にパターンマスクを介して露光を行う。光源には通常の超高圧水銀灯などを用いればよい。
【００５６】
続いて現像を行う。現像液にはアルカリ性水溶液を用いる。アルカリ性水溶液の例としては、炭酸ナトリウム水溶液、炭酸水素ナトリウム水溶液、または両者の混合水溶液、もしくはそれらに適当な界面活性剤などを加えたものが挙げられる。現像後、水洗、焼成し
て任意の一色の画素が得られる。
【００５７】
このときの焼成工程の温度は、１２０度以上１９０以下である必要がある。１２０より低い温度であると、次に形成する着色画素の焼成前の感光性着色組成物中の溶剤によって形成済の着色画素の剥がれや表面荒れという問題が生じる。他方、１９０度より高い温度であると、焼成工程が複数回行われるため、オリゴマー析出による透過率の低下やヘイズの上昇、さらに熱収縮による寸法精度が悪化する現象が現れてしまう。
【００５８】
なお、このときの焼成工程には、循環型熱風乾燥炉が好ましいが、その他の焼成装置でも同様の効果を上げられれば構わない。
【００５９】
焼成時間は、１５分以上６０分以下であるが、３０分の場合が一番好ましかった。
【００６０】
以上の一連の工程を、感光性着色組成物およびパターンを替え、必要な数だけ繰り返すことで遮光層及び必要な色数が組み合わされた着色パターンすなわち複数色の画素を得ることができる。
【００６１】
本発明の有機ＥＬ表示装置における有機ＥＬ素子の形成方法について説明する。
【００６２】
［（ＩＩＩ）フィルム形成工程］
フィルム形成工程とは、第二のキャリア基板上に第二のプラスチックフィルム基板を形成する工程である。第二のキャリア基板上に第二のプラスチックフィルム基板を形成する方法としては、公知の方法を用いて作製することが可能である。例えば、ポリイミド前駆体であるポリアミック酸をスピンコート等により塗布し、加熱処理によりイミド化することによりプラスチックフィルムを形成することができる。プラスチックフィルム基板の厚みとしては５μｍ乃至１５０μｍである。
【００６３】
［（ＩＶ）ＴＦＴ形成工程］
前記第二のプラスチックフィルム基板上に各画素を電流にて制御するための薄膜トランジスタ（ＴＦＴ）層を形成する方法としては、公知の条件で作製することができる。一般的には、窒化酸素や窒化珪素をパッシベーション層としてプラスチックフィルム基板上にＣＶＤ法等で設けた後、アモルファスシリコンまたは低温ポリシリコンＴＦＴを形成する。
【００６４】
ソース電極やドレイン電極に用いる材料としてはアルミニウム（Ａｌ）やチタン（Ｔｉ）、モリブデン／アルミニウム／モリブデン（ＭＡＭ）といった金属材料があり、ゲート電極に用いる材料としては、モリブデンタングステン（ＭｏＷ）やタングステン（Ｗ）のような高融点金属を用いることが出来る。
【００６５】
［（Ｖ）有機ＥＬ形成工程］
有機ＥＬ形成工程とは、ＴＦＴ層上に発光層となる有機ＥＬを形成する工程である。有機ＥＬ形成工程としては公知の方法を使用することができる。公知の方法を用いて陰極、電荷注入層、電荷輸送層、発光層、正孔輸送層、正孔注入層および陽極を形成できる。発光層としては白色発光層もしくは複数色の発光層を用いることができる。
【００６６】
［（ＶＩ）モジュール化工程］
モジュール化工程とは、カラーフィルタ基板と有機ＥＬ素子基板とを、封止剤を用いて貼り合せる工程である。封止剤としてはエポキシ化合物等の熱硬化樹脂に無機フィラーを分散させた熱硬化タイプや光で硬化するＵＶ硬化タイプ等があり、設備やプロセス条件に合わせて封止剤を適宜選択することが可能である。封止剤の厚みとしては、３〜２０μｍ
である。
【００６７】
［（ＶＩＩ）剥離工程］
剥離工程とは、第一のキャリア基板および第二のキャリア基板を有機ＥＬモジュールから剥離する工程である。剥離には公知のプロセスを用いて実施することが出来るが、前記第一のキャリア基板と前記第二のキャリア基板を同時に剥離することは困難である。そのため、例えば第二のキャリア基板をＵＶレーザープロセスで剥離後、第一のキャリア基板を機械的に剥離するといったプロセスが用いることができる。
【実施例】
【００６８】
以下に、実施例などにより本発明を具体的に説明するが、本発明はこれらの例によって限定されるものではない。
【００６９】
＜樹脂溶液Ａの合成＞
反応容器にシクロヘキサノン８００部を入れ、容器に窒素ガスを注入しながら加熱して、下記モノマーおよび熱重合開始剤の混合物を滴下して重合反応を行った。
【００７０】
スチレン  ６０部
メタクリル酸  ６０部
メチルメタクリレート  ６５部
ブチルメタクリレート  ６５部
熱重合開始剤（アゾビスイソブチロニトリル）  １０部
滴下後十分に加熱した後、熱重合開始剤２部をシクロヘキサノン５０部で溶解させたものを添加し、さらに反応を続けてアクリル樹脂の溶液を得た。この樹脂溶液に固形分が２０重量％になるようにシクロヘキサノンを添加してアクリル樹脂溶液を調製し、樹脂溶液（Ａ）とした。アクリル樹脂の重量平均分子量は、約１００００であった。
【００７１】
［着色樹脂組成物の調製］
下記の要領で赤、青、緑の着色組成物の調製を行った。
【００７２】
＜赤色着色樹脂組成物１＞
下記組成の混合物を均一に攪拌混合した後、直径１ｍｍのガラスビースを用いて、サンドミルで５時間分散した後、５μｍのフィルターで濾過して赤色顔料の分散体を作製した。
【００７３】
赤色顔料：Ｃ．Ｉ．Ｐｉｇｍｅｎｔ  Ｒｅｄ  ２５４  １８部
（ＢＡＳＦ社製「イルガーフォーレッド  Ｂ−ＣＦ」）
赤色顔料：Ｃ．Ｉ．Ｐｉｇｍｅｎｔ  Ｒｅｄ  １７７  ２部
（ＢＡＳＦ社製「クロモフタールレッド  Ａ２Ｂ」）
分散剤（味の素ファインテクノ社製「アジスパーＰＢ８２１」）  ７部
樹脂溶液Ａ  １０８部
その後、下記組成の混合物を均一になるように攪拌混合した。
【００７４】
赤色顔料分散体  １３０部
樹脂溶液Ａ  ５０部
エポキシ化合物  １０部
（ダイセル化学工業社製「ＥＰＨＥ３１５０」）
重合性モノマー  ２５部
（東亞合成社製「アロニックス  Ｍ−５１０」）
光開始剤（ＢＡＳＦ社製「イルガキュアー３６９」）  １５部
増感剤４，４’−ビス（ジエチルアミノ）ベンゾフェノン  ５部
（保土ヶ谷化学工業社製「ＥＡＢ−Ｆ」）
シクロヘキサノン  ３６５部
その後、５μｍのフィルターで濾過して赤色着色組成物１を得た。
【００７５】
＜赤色着色樹脂組成物２＞
下記組成の混合物を均一になるように攪拌混合した。
【００７６】
赤色顔料分散体  １３０部
樹脂溶液Ａ  ５０部
エポキシ化合物  １０部
（ナガセケムテックス社製「ＥＸ４１１」）
重合性モノマー  ２５部
（東亞合成社製「アロニックス  Ｍ−５２０」）
光開始剤（ＢＡＳＦ社製「イルガキュアー３６９」）  １５部
増感剤４，４’−ビス（ジエチルアミノ）ベンゾフェノン  ５部
（保土ヶ谷化学工業社製「ＥＡＢ−Ｆ」）
シクロヘキサノン  ３６５部
その後、５μｍのフィルターで濾過して赤色着色組成物２を得た。
【００７７】
＜赤色着色樹脂組成物３＞
下記組成の混合物を均一になるように攪拌混合した。
【００７８】
赤色顔料分散体  １３０部
樹脂溶液Ａ  ５０部
エポキシ化合物  １０部
（ダイセル化学工業社製「ＥＰＨＥ３１５０」）
重合性モノマー  ３６部
（大阪有機化学工業社製「ＵＳ−ＴＤ−１２Ｐ」：不揮発分  ７０％）
光開始剤（ＢＡＳＦ社製「イルガキュアー３６９」）  １５部
増感剤４，４’−ビス（ジエチルアミノ）ベンゾフェノン  ５部
（保土ヶ谷化学工業社製「ＥＡＢ−Ｆ」）
シクロヘキサノン  ３５４部
その後、５μｍのフィルターで濾過して赤色着色組成物３を得た。
【００７９】
＜赤色着色樹脂組成物４＞
下記組成の混合物を均一になるように攪拌混合した。
【００８０】
赤色顔料分散体  １３０部
樹脂溶液Ａ  １００部
重合性モノマー  ２５部
（東亞合成製「アロニックス  Ｍ−５２０」）
光開始剤（ＢＡＳＦ社製「イルガキュアー３６９」）  １５部
増感剤４，４’−ビス（ジエチルアミノ）ベンゾフェノン  ５部
（保土ヶ谷化学工業社製「ＥＡＢ−Ｆ」）
シクロヘキサノン  ３２５部
その後、５μｍのフィルターで濾過して赤色着色組成物４を得た。
【００８１】
＜赤色着色樹脂組成物５＞
下記組成の混合物を均一になるように攪拌混合した。
【００８２】
赤色顔料分散体  １３０部
樹脂溶液Ａ  ５０部
エポキシ化合物  １０部
（ダイセル化学工業社製「ＥＰＨＥ３１５０」）
重合性モノマー  ２５部
（東亞合成社製「アロニックスＭ−４０２」）
光開始剤（ＢＡＳＦ社製「イルガキュアー３６９」）  １５部
増感剤４，４’−ビス（ジエチルアミノ）ベンゾフェノン  ５部
（保土ヶ谷化学工業社製「ＥＡＢ−Ｆ」）
シクロヘキサノン  ３６５部
その後、５μｍのフィルターで濾過して赤色着色組成物５を得た。
【００８３】
＜赤色着色樹脂組成物６＞
下記組成の混合物を均一になるように攪拌混合した。
【００８４】
赤色顔料分散体  １３０部
樹脂溶液Ａ  １００部
重合性モノマー  ２５部
（東亞合成社製「アロニックス  Ｍ−４０２」）
光開始剤（ＢＡＳＦ社製「イルガキュアー３６９」）  １５部
増感剤４，４’−ビス（ジエチルアミノ）ベンゾフェノン  ５部
（保土ヶ谷化学工業社製「ＥＡＢ−Ｆ」）
シクロヘキサノン  ３２５部
その後、５μｍのフィルターで濾過して赤色着色組成物６を得た。
【００８５】
＜緑色着色組成物１＞
下記組成の混合物を均一に攪拌混合した後、直径１ｍｍのガラスビースを用いて、サンドミルで５時間分散した後、５μｍのフィルターで濾過して緑色顔料の分散体を作製した。
【００８６】
緑色顔料：Ｃ．Ｉ．Ｐｉｇｍｅｎｔ  Ｇｒｅｅｎ  ５８  ２０部
（ＤＩＣ製「ＦＡＳＴＯＧＥＮ  ＧＲＥＥＮ  Ａ１１０」）
黄色顔料：Ｃ．Ｉ．Ｐｉｇｍｅｎｔ  Ｙｅｌｌｏｗ  １５０  ８部
（バイエル社製「ファンチョンファーストイエロー  Ｙ−５６８８」）
分散剤（ビックケミー社製「Ｄｉｓｐｅｒｂｙｋ−１０３」）  ２部
樹脂溶液（Ａ）  １０２部
その後、上記分散体を用い、さらに下記組成の混合物を均一になるように攪拌混合した。
【００８７】
緑色顔料分散体  １３２部
樹脂溶液Ａ  ６６部
エポキシ化合物  １０部
（ダイセル化学工業社製「ＥＰＨＥ３１５０」）
重合性モノマー  ３２部
（東亞合成社製「アロニックス  Ｍ−５２０」）
光重合開始剤  ７部
（ＢＡＳＦ社製「イルガキュアーＯＸＥ−０２」）
シクロヘキサノン  ３５３部
その後、５μｍのフィルターで濾過して緑色着色組成物１を得た。
【００８８】
＜緑色着色組成物２＞
下記組成の混合物を均一になるように攪拌混合した。
【００８９】
緑色顔料分散体  １３２部
樹脂溶液Ａ  ６６部
エポキシ化合物  １０部
（ナガセケムテックス社製「ＥＸ４１１」）
重合性モノマー    ３２部
（大阪有機化学工業社製「ＵＳ−ＴＤ−１２Ｐ」：不揮発分  ７０％）
光重合開始剤  ７部
（ＢＡＳＦ社製「イルガキュアーＯＸＥ−０２」）
シクロヘキサノン  ３４０部
その後、５μｍのフィルタで濾過して緑色顔料分散体２を得た。
【００９０】
＜緑色着色組成物３＞
下記組成の混合物を均一になるように攪拌混合した。
【００９１】
緑色顔料分散体  １３２部
樹脂溶液Ａ  ６６部
エポキシ化合物  １０部
（ダイセル化学工業社製「ＥＰＨＥ３１５０」）
重合性モノマー  ３２部
（東亞合成社製「アロニックス  Ｍ−５１０」）
光重合開始剤  ７部
（ＢＡＳＦ社製「イルガキュアーＯＸＥ−０２」）
シクロヘキサノン  ３４０部
その後、５μｍのフィルタで濾過して緑色顔料分散体３を得た。
【００９２】
＜緑色着色組成物４＞
下記組成の混合物を均一になるように攪拌混合した。
【００９３】
緑色顔料分散体  １３２部
樹脂溶液Ａ  １１６部
重合性モノマー  ３２部
（東亞合成社製「アロニックス  Ｍ−５２０」）
光重合開始剤  ７部
（ＢＡＳＦ社製「イルガキュアーＯＸＥ−０２」）
シクロヘキサノン  ３１３部
その後、５μｍのフィルタで濾過して緑色顔料分散体４を得た。
【００９４】
＜緑色着色組成物５＞
下記組成の混合物を均一になるように攪拌混合した。
【００９５】
緑色顔料分散体  １３２部
樹脂溶液Ａ  ６６部
エポキシ化合物  １０部
（ダイセル化学工業社製「ＥＰＨＥ３１５０」）
重合性モノマー  ３２部
（東亞合成社製「アロニックス  Ｍ−４０２」）
光重合開始剤  ７部
（ＢＡＳＦ社製「イルガキュアーＯＸＥ−０２」）
シクロヘキサノン  ３５３部
その後、５μｍのフィルタで濾過して緑色顔料分散体５を得た。
【００９６】
＜緑色着色組成物６＞
下記組成の混合物を均一になるように攪拌混合した。
【００９７】
緑色顔料分散体  １３２部
樹脂溶液Ａ  １１６部
重合性モノマー  ３２部
（東亞合成社製「アロニックス  Ｍ−４０２」）
光重合開始剤  ７部
（ＢＡＳＦ社製「イルガキュアーＯＸＥ−０２」）
シクロヘキサノン  ３１３部
その後、５μｍのフィルタで濾過して緑色顔料分散体６を得た。
【００９８】
＜青色着色組成物１＞
下記組成の混合物を均一に攪拌混合した後、直径１ｍｍのガラスビースを用いて、サンドミルで５時間分散した。
【００９９】
青色顔料：Ｃ．Ｉ．Ｐｉｇｍｅｎｔ  Ｂｌｕｅ  １５：６  ２０部
（東洋インキ社製「リオノールブルーＥＳ」）
紫色顔料：Ｃ．Ｉ．Ｐｉｇｍｅｎｔ  Ｖｉｏｌｅｔ  ２３  ２部
（ＢＡＳＦ社製「パリオゲンバイオレット  ５８９０」）
分散剤（ゼネカ社製「ソルスバーズ２００００」）  ５部
樹脂溶液Ａ  １２５部
その後、下記組成の混合物を均一になるように攪拌混合した。
【０１００】
青色顔料分散体  １５２部
樹脂溶液Ａ  ５０部
エポキシ化合物  １０部
（ダイセル化学工業社製「ＥＰＨＥ３１５０」）
重合性モノマー  ４４部
（大阪有機化学工業社製「ＵＳ−ＴＤ−１２Ｐ」：不揮発分  ７０％）
光重合開始剤  １４部
（ＢＡＳＦ社製「イルガキュアー９０７」）
増感剤（日本化薬社製「ＤＥＴＸ−Ｓ」）  ３部
シクロヘキサノン  ３２７部
その後、５μｍのフィルタで濾過して青色顔料分散体１を得た。
【０１０１】
＜青色着色組成物２＞
下記組成の混合物を均一になるように攪拌混合した。
【０１０２】
青色顔料分散体  １５２部
樹脂溶液Ａ  ５０部
エポキシ化合物  １０部
（ナガセケムテックス社製「ＥＸ４１１」）
重合性モノマー  ３１部
（東亞合成製「アロニックス  Ｍ−５１０」）
光重合開始剤  １４部
（ＢＡＳＦ社製「イルガキュアー９０７」）
増感剤（日本化薬社製「ＤＥＴＸ−Ｓ」）  ３部
シクロヘキサノン  ３４０部
その後、５μｍのフィルタで濾過して青色顔料分散体２を得た。
【０１０３】
＜青色着色組成物３＞
下記組成の混合物を均一になるように攪拌混合した。
【０１０４】
青色顔料分散体  １５２部
樹脂溶液Ａ  ５０部
エポキシ化合物  １０部
（ダイセル化学工業社製「ＥＰＨＥ３１５０」）
重合性モノマー  ３１部
（東亞合成社製「アロニックス  Ｍ−５２０」）
光重合開始剤  １４部
（ＢＡＳＦ社製「イルガキュアー９０７」）
増感剤（日本化薬社製「ＤＥＴＸ−Ｓ」）  ３部
シクロヘキサノン  ３４０部
その後、５μｍのフィルタで濾過して青色顔料分散体３を得た。
【０１０５】
＜青色着色組成物４＞
下記組成の混合物を均一になるように攪拌混合した。
【０１０６】
青色顔料分散体  １５２部
樹脂溶液Ａ  １００部
重合性モノマー  ４４部
（大阪有機化学工業製「ＵＳ−ＴＤ−１２Ｐ」：不揮発分  ７０％）
光重合開始剤  １４部
（ＢＡＳＦ社製「イルガキュアー９０７」）
増感剤（日本化薬社製「ＤＥＴＸ−Ｓ」）  ３部
シクロヘキサノン  ２８７部
その後、５μｍのフィルタで濾過して青色顔料分散体４を得た。
【０１０７】
＜青色着色組成物５＞
下記組成の混合物を均一になるように攪拌混合した。
【０１０８】
青色顔料分散体  １５２部
樹脂溶液Ａ  ５０部
エポキシ化合物  １０部
（ダイセル化学工業社製「ＥＰＨＥ３１５０」）
重合性モノマー  ３１部
（東亞合成社製「アロニックス  Ｍ−４０２」）
光重合開始剤  １４部
（ＢＡＳＦ社製「イルガキュアー９０７」）
増感剤（日本化薬社製「ＤＥＴＸ−Ｓ」）  ３部
シクロヘキサノン  ３４０部
その後、５μｍのフィルタで濾過して青色顔料分散体５を得た。
【０１０９】
＜青色着色組成物６＞
下記組成の混合物を均一になるように攪拌混合した。
【０１１０】
青色顔料分散体  １５２部
樹脂溶液Ａ  １００部
重合性モノマー  ３１部
（東亞合成社製「アロニックス  Ｍ−４０２」）
光重合開始剤  １４部
（ＢＡＳＦ社製「イルガキュアー９０７」）
増感剤（日本化薬社製「ＤＥＴＸ−Ｓ」）  ３部
シクロヘキサノン  ３００部
その後、５μｍのフィルタで濾過して青色顔料分散体６を得た。
【０１１１】
本発明の実施例および比較例に用いる透明樹脂組成物の組成を表１に示す。
【０１１２】
＜カラーフィルタ基板の評価方法＞
［次工程耐性評価］
カラーフィルタ基板上にブラックマトリックスパターンを線幅６μｍ、ピッチ２１μｍのマスクパターンを用いて形成し、対応する線幅１９μｍのマスクパターンを用いて着色画素を赤・緑・青の順番で形成する際に、各着色画素の次工程への耐性を評価した。赤色着色画素に関しては緑色着色画素形成前後の外観及び色差を確認し、緑色着色組成物に対する耐性を評価した。同様に、緑色着色画素に関しては青色着色画素形成前後の外観及び色差を確認した。青色着色画素に関しては、次工程として封止剤塗布前後での外観及び色差を確認した。封止剤としては、ストラクトボンドＸＭＦ−Ｔ１０７（三井化学社製）をスクリーン印刷にて５μｍの膜厚で塗布し、熱風乾燥炉を用いて１００℃で３０分乾燥させた。次工程前後で、外観変化なし・ΔＥａｂが３未満であるものを次工程耐性良好として○、外観変化なし・ΔＥａｂが３以上５未満であるものを使用可能として△、外観変化があるものもしくはΔＥａｂが５以上であるものを耐性不良として×とした。
【０１１３】
［寸法精度評価］
ブラックマトリックスパターンを線幅６μｍ、ピッチ２１μｍのマスクパターンを用いて形成し、対応する線幅１９μｍのマスクパターンを用いて着色画素を形成してカラーフィルタ基板を作製した。色抜けなく位置合わせ可能であれば寸法精度良好として○、ブラックマトリックスパターンと着色画素パターンの位置ズレが発生したものを寸法精度不良として×とした。
【０１１４】
［全光線透過率］
ヘーズメーター（ＮＤＨ２０００、日本電色工業社製）を用いて、形成したカラーフィルタ基板のブラックマトリックス及び着色画素を設けていない部分の全光線透過率を測定した。全光線透過率９０％以上を透過率良好として○、８５％以上９０％未満を使用可能として△、８５％未満を透過率不良として×とした。
【０１１５】
（実施例１）
無アルカリガラス（アサヒ硝子社製ＡＮ−１００  ０．７ｍｍ）上に、ロールラミネーターを用いて５０℃で加温しながら、シート状粘着剤（ニッタ社製インテリマー）の貼り合せを行い、粘着剤を貼り合せた第一キャリアガラス上を形成した。前記粘着剤を貼り合せた第一キャリア基板上に、ロールラミネーターを用いて５０℃で加温しながら第一のプラスチックフィルム基板としてポリエチレン−２，６−ナフタレート（ＰＥＮ，帝人デュポンフィルム社製テオネックス１００μｍ）を貼り合せることにより第一のプラスチックフィルム基板を第一のキャリア基板上に固定した後、循環型熱風乾燥炉にて１６０℃で１時間の加熱処理を実施した。
【０１１６】
続いて、フォトリソグラフィー法によりブラックマトリックスパターンを実施した。ポリエチレン−２，６−ナフタレート上に樹脂ブラックマトリックスレジスト（東京応化工業社製ＣＦＰＲ）をスピンコートにて仕上り膜厚が１．５μｍとなるように塗布し、ホットプレートで９０度１００秒予備乾燥を行った。次に光源として超高圧水銀灯を用いて１００ｍＪ／ｃｍ２で所望するフォトマスクを介して露光を行った後、０．２重量％の炭酸水素ナトリウム水溶液にて６０秒間シャワー現像を実施した。１５０℃で２０分間加熱処理を行って格子パターンを形成した。
【０１１７】
続いて、フォトリソグラフィー法により着色画素をブラックマトリックスパターン上に形成した。最初に赤色着色組成物１をスピンコートにて仕上り膜厚２．５μｍとなるように塗布し、ホットプレートで９０度１００秒予備乾燥を行った。次に光源として超高圧水銀灯を用いて１００ｍＪ／ｃｍ２で所望するフォトマスクを介して露光を行った後、０．２重量％の炭酸水素ナトリウム水溶液にて６０秒間シャワー現像を実施した。第一のキャリア基板上に固定された第一のプラスチックフィルム基板を１２０℃で２０分間加熱処理を行って赤色着色画素を形成した。同様の方法にて、緑色着色組成物１を用いて緑色着色画素を、青色着色組成物１を用いて青色着色画素を形成することによりカラーフィルタ基板を形成した。
【０１１８】
（実施例２）
着色画素の焼成温度を１５０℃にすること以外は実施例１と同様にしてカラーフィルタ基板を作製した。
【０１１９】
（実施例３）
着色画素の焼成温度を１９０℃にすること以外は実施例１と同様にしてカラーフィルタ基板を作製した。
【０１２０】
（実施例４）
着色画素に赤色着色組成物２／緑色着色組成物２／青色着色組成物２を用いること以外は実施例１と同様にしてカラーフィルタ基板を作製した。
【０１２１】
（実施例５）
着色画素に赤色着色組成物２／緑色着色組成物２／青色着色組成物２を用いること以外は実施例２と同様にしてカラーフィルタ基板を作製した。
【０１２２】
（実施例６）
着色画素に赤色着色組成物２／緑色着色組成物２／青色着色組成物２を用いること以外は実施例３と同様にしてカラーフィルタ基板を作製した。
【０１２３】
（実施例７）
着色画素に赤色着色組成物３／緑色着色組成物３／青色着色組成物３を用いること以外は実施例１と同様にしてカラーフィルタ基板を作製した。
【０１２４】
（実施例８）
着色画素に赤色着色組成物３／緑色着色組成物３／青色着色組成物３を用いること以外は実施例２と同様にしてカラーフィルタ基板を作製した。
【０１２５】
（実施例９）
着色画素に赤色着色組成物３／緑色着色組成物３／青色着色組成物３を用いること以外は実施例３と同様にしてカラーフィルタ基板および有機ＥＬ表示装置を作製した。
【０１２６】
（実施例１０）
第一のプラスチックフィルム基板としてポリエチレンテレフタラート（ＰＥＴ，東レ製ルミラー１００μｍ）を用いること以外は実施例１と同様にしてカラーフィルタ基板および有機ＥＬ表示装置を作製した。
【０１２７】
（実施例１１）
第一のプラスチックフィルム基板としてポリエチレンテレフタラート（ＰＥＴ，東レ製ルミラー１００μｍ）を用いること以外は実施例２と同様にしてカラーフィルタ基板を作製した。
【０１２８】
（実施例１２）
第一のプラスチックフィルム基板としてポリエチレンテレフタラート（ＰＥＴ，東レ製ルミラー１００μｍ）を用いること以外は実施例３と同様にしてカラーフィルタ基板を作製した。
【０１２９】
（比較例１）
着色画素の焼成温度を１００℃にすること以外は実施例１と同様にしてカラーフィルタ基板を作製した。
【０１３０】
（比較例２）
着色画素の焼成温度を２００℃にすること以外は実施例１と同様にしてカラーフィルタ基板を作製した。
【０１３１】
（比較例３）
着色画素の焼成温度を１００℃にすること以外は実施例４と同様にしてカラーフィルタ基板を作製した。
【０１３２】
（比較例４）
着色画素の焼成温度を２００℃にすること以外は実施例４と同様にしてカラーフィルタ基板を作製した。
【０１３３】
（比較例５）
着色画素の焼成温度を１００℃にすること以外は実施例７と同様にしてカラーフィルタ基板を作製した。
【０１３４】
（比較例６）
着色画素の焼成温度を２００℃にすること以外は実施例７と同様にしてカラーフィルタ基板を作製した。
【０１３５】
（比較例７）
着色画素に赤色着色組成物４／緑色着色組成物４／青色着色組成物４を用いること以外は実施例１と同様にしてカラーフィルタ基板を作製した。
【０１３６】
（比較例８）
着色画素に赤色着色組成物４／緑色着色組成物４／青色着色組成物４を用いること以外は実施例２と同様にしてカラーフィルタ基板を作製した。
【０１３７】
（比較例９）
着色画素に赤色着色組成物４／緑色着色組成物４／青色着色組成物４を用いること以外
は実施例３と同様にしてカラーフィルタ基板を作製した。
【０１３８】
（比較例１０）
着色画素に赤色着色組成物５／緑色着色組成物５／青色着色組成物５を用いること以外は実施例１と同様にしてカラーフィルタ基板を作製した。
【０１３９】
（比較例１１）
着色画素に赤色着色組成物５／緑色着色組成物５／青色着色組成物５を用いること以外は実施例２と同様にしてカラーフィルタ基板を作製した。
【０１４０】
（比較例１２）
着色画素に赤色着色組成物５／緑色着色組成物５／青色着色組成物５を用いること以外は実施例３と同様にしてカラーフィルタ基板を作製した。
【０１４１】
（比較例１３）
着色画素に赤色着色組成物６／緑色着色組成物６／青色着色組成物６を用いること以外は実施例１と同様にしてカラーフィルタ基板を作製した。
【０１４２】
（比較例１４）
着色画素に赤色着色組成物６／緑色着色組成物６／青色着色組成物６を用いること以外は実施例３と同様にしてカラーフィルタ基板を作製した。
【０１４３】
（比較例１５）
着色画素の焼成温度を１００℃にすること以外は実施例１０と同様にしてカラーフィルタ基板を作製した。
【０１４４】
（比較例１６）
着色画素の焼成温度を２００℃にすること以外は実施例１０と同様にしてカラーフィルタ基板を作製した。
表２に実施例１乃至１２および比較例１乃至１５の評価結果を示す。
【０１４５】
表２の結果より、着色組成物がカルボキシル基含有重合性モノマーおよびエポキシ化合物を含有し、着色画素の焼成温度が１２０乃至１９０℃であれば寸法精度、次工程耐性、透過率がいずれも良好であることを確認した。第一のプラスチックフィルム基板として、ポリエチレンテレフタラートを用いると、ポリエチレン−２，６−テレフタラートを用いた場合と比べて、使用可能範囲ではあるが全光線透過率が低下する。着色画素の焼成温度が１２０℃未満であると着色画素の次工程耐性が悪化し、焼成温度が１９０℃を超えているとフィルムの熱収縮により寸法精度不良となる。
【０１４６】
前記カラーフィルタ基板と貼り合せる有機ＥＬ素子基板の作製方法について説明する。無アルカリガラス（アサヒ硝子社製ＡＮ−１００  ０．７ｍｍ）上にポリアミック酸をスピンコートにより塗布し、加熱処理によりイミド化することによりポリイミドフィルムを形成した。ポリイミドフィルム上にＣＶＤ法により窒化珪素を成膜した後、スパッタ法やエッチング法等の公知の方法を用いてＴＦＴ層を形成した。更に、ＴＦＴ層上に蒸着法等の公知の方法を用いて白色有機ＥＬ素子を形成後、ＣＶＤ法により窒化珪素を被覆して有機ＥＬ素子基板を形成した。
【０１４７】
実施例に用いたカラーフィルタ基板と、前記有機ＥＬ素子基板を封止剤ストラクトボンドＸＭＦ−Ｔ１０７（三井化学社製）を用いて位置合わせを行いながら貼り合せ、熱風乾燥炉を用いて１００℃で３０分乾燥後して硬化させた。その後、第二のキャリア基板をレ
ーザーで剥離後、第二のキャリア基板を５℃環境下で剥離した後、ＦＰＣ等の駆動回路と貼り合せることにより有機ＥＬ表示装置を作製した。
【０１４８】
【表１】
2017026796.tif 000003
【０１４９】
【表２】
2017026796.tif 000004
【産業上の利用可能性】
【０１５０】
本発明は、携帯電話機や携帯情報端末などの電子機器用の有機ＥＬ表示装置として利用することができる。
【符号の説明】
【０１５１】
１０：カラーフィルタ基板
１１：第一のプラスチックフィルム基板
１２：粘着材
１３：第一のキャリア基板
１４：ブラックマトリックス
１５Ｒ：着色画素（赤色）
１５Ｇ：着色画素（緑色）
１５Ｂ：着色画素（青色）
２０：有機ＥＬ素子基板
２１：第二のプラスチックフィルム基板
２２：第二のキャリア基板
２３：ＴＦＴ層
２４：有機ＥＬ層
２５：封止剤
【図１】
2017026796.tif 000005